(57)【要約】【課題】溶銑の脱りん効率に優れ、また、脱りん吹錬の際に付随的に生ずる脱炭を抑制可能な溶銑の脱りん方法を提供する。【解決手段】本発明の一態様に係る溶銑の脱りん方法は、溶銑に第一脱りん剤を投入する工程と、溶銑に酸素を吹き込むことにより溶銑を脱りん吹錬する工程と、を備え、脱りん吹錬する工程において、さらに第二脱りん剤を溶銑に投入し、第二脱りん剤の投入終了時期と、酸素の吹込み終了時期との間に吹き込まれる酸素の量を、脱りん吹錬における酸素の全吹込み量の２０％以下とする。【選択図】図１
2019218609.tif 000002
【特許請求の範囲】
【請求項１】
溶銑の脱りん方法であって
前記溶銑に第一脱りん剤を投入する工程と、
前記溶銑に酸素を吹き込むことにより前記溶銑を脱りん吹錬する工程と、
を備え、
前記脱りん吹錬する工程中に、さらに第二脱りん剤を前記溶銑に投入し、
前記第二脱りん剤の投入終了時期と、前記酸素の吹込み終了時期との間に吹き込まれる酸素の量を、前記脱りん吹錬における前記酸素の全吹込み量の２０％以下とする
ことを特徴とする溶銑の脱りん方法。
【請求項２】
前記第二脱りん剤の投入終了時期と、前記酸素の吹込み終了時期との間に吹き込まれる酸素の量を、前記脱りん吹錬における前記酸素の全吹込み量の１０％以下とすることを特徴とする請求項１に記載の溶銑の脱りん方法。
【請求項３】
前記溶銑の脱りん方法が、前記溶銑に前記第一脱りん剤を投入する前に、前記溶銑の初期成分におけるＳｉ含有量を測定する工程をさらに備え、
前記第一脱りん剤のＣａＯ等量と、前記溶銑の前記初期成分における前記Ｓｉ含有量のＳｉＯ２等量との比を０．８０〜１．２０とすることを特徴とする請求項１又は２に記載の溶銑の脱りん方法。
【請求項４】
前記第二脱りん剤の投入量を、前記溶銑を前記脱りん精錬する工程の終了時のスラグの装入塩基度が１．３〜４．０となるように制御することを特徴とする請求項１〜３のいずれか一項に記載の溶銑の脱りん方法。
【請求項５】
前記第一脱りん剤及び前記第二脱りん剤の一方又は両方を、
生石灰、石灰石、カルシウムフェライト、ドロマイト系石灰、並びに転炉スラグ又は二次精錬スラグであってＣａＯを含有するものから選択される一種以上を含むものであって、ＣａＯ、ＣａＣＯ３、及びＣａＦ２のＣａＯ等量での合計含有量が３０〜１００質量％であるもの
とすることを特徴とする請求項１〜４のいずれか一項に記載の溶銑の脱りん方法。
【請求項６】
前記第一脱りん剤を、塊状の脱りん剤とすることを特徴とする請求項１〜５のいずれか一項に記載の溶銑の脱りん方法。
【請求項７】
前記第二脱りん剤を、粉状の脱りん剤とすることを特徴とする請求項１〜６のいずれか一項に記載の溶銑の脱りん方法。
【請求項８】
前記第二脱りん剤を、Ａｒ、Ｎ２、ＣＯ２、及びＯ２からなる群から選択される一種以上であるキャリアガスを用いて前記溶銑に吹き込むことを特徴とする請求項７に記載の溶銑の脱りん方法。
【発明の詳細な説明】
【技術分野】
【０００１】
本発明は溶銑の脱りん方法に関する。
【背景技術】
【０００２】
溶銑に含まれるＰ（りん）は、強度、靭性、及び伸び等の鋼材の諸特性に悪影響を及ぼすので、鋼材の精錬段階でこれを可能な限り取り除く必要がある。
【０００３】
溶銑からＰを取り除く工程は脱りん精錬と称され、この脱りん精錬ではＣａＯ（又はＣａＣＯ３）を主成分とする化合物である脱りん剤が用いられる。脱りん剤は、脱りん精錬において脱りん能を有するスラグを生成することにより、脱りんに寄与する。脱りん剤の使用量が多いほど、スラグの塩基度が上昇し、スラグの脱りん能が向上する。しかしながら、脱りん剤の使用量が多いとスラグ量も増大する。スラグは環境負荷が高く、これの処理は精錬コストを増大させる。従って、脱りん工程を効率化することにより、脱りん剤の使用量を低減することが望まれる。
【０００４】
特許文献１には、スピッティング量を低減して、かつ溶銑中の［Ｐ］濃度を０．０２０％以下とすることができる溶銑の脱りん方法が開示されている。この脱りん方法においては、第一脱りん剤であるＣａＯ含有物が上置き添加された溶銑をガス攪拌し、かつ、酸素含有ガスを上吹きし、カバースラグを生成して溶銑の予備脱りんを行った後、さらに、溶銑に第二脱りん剤であるＣａＯ含有脱りん剤を、酸素含有ガスをキャリアガスとして吹き付けることとされる。しかしながら特許文献１においては、スラグ量を減少させること、及び脱りん効率を向上させることが課題とされておらず、また、その方法の開示もない。例えば後述されるような、本発明者らが検討した脱りん剤の投入のタイミングについて、何ら示唆されていない。
【０００５】
特許文献２には、同一の転炉で脱りん精錬と脱炭精錬を行うことによるメリットを享受しつつ、Ｐ規格の特に厳しい極低りん鋼についても安定的に溶製することのできる転炉精錬方法が開示されている。この転炉精錬方法では、最初の脱りん精錬とその後のスラグ除去を行った後、脱炭精錬を行う前に、フラックスを追加して第２の脱りん精錬を行い、その後にスラグ除去を行い、さらにその後に脱炭精錬を行うことにより、脱炭精錬終了後の溶鋼中Ｐ濃度を十分に極低Ｐ鋼レベルまで低減することができるとされる。しかしながら特許文献２においては、それぞれの脱りん精錬において脱りん効率を向上させることについて検討されておらず、また、その方法の開示もない。
【０００６】
また、脱りん精錬においては、脱りん吹錬（脱りんのために酸素を溶銑に吹き込むこと）によって付随的に生ずる脱炭反応を抑制することが好ましい。脱炭精錬において溶銑中のＣは熱源となるので、脱炭精錬の前の脱りん精錬において溶銑の炭素量が低下すると、脱炭精錬において昇熱材投入量が増大する。しかし、先行技術においてこの問題はあまり重要視されておらず、解決策も検討されていない。
【先行技術文献】
【特許文献】
【０００７】
【特許文献１】特開２００１−６４７１３号公報
【特許文献２】特開２０１１−１４４４１５号公報
【発明の概要】
【発明が解決しようとする課題】
【０００８】
本発明は、脱りん剤使用量及びスラグ発生量を増大させることなく十分に溶銑を脱りんするために、溶銑の脱りん効率に優れた溶銑の脱りん方法を提供することを課題とする。また、本発明は、脱りん吹錬の際に付随的に生ずる脱炭を抑制し、続く脱炭吹錬における昇熱材投入量を削減することを課題とする。
【課題を解決するための手段】
【０００９】
本発明の要旨とするところは以下の通りである。
（１）本発明の一態様に係る溶銑の脱りん方法は、前記溶銑に第一脱りん剤を投入する工程と、前記溶銑に酸素を吹き込むことにより前記溶銑を脱りん吹錬する工程と、を備え、前記脱りん吹錬する工程中に、さらに第二脱りん剤を前記溶銑に投入し、前記第二脱りん剤の投入終了時期と、前記酸素の吹込み終了時期との間に吹き込まれる酸素の量を、前記脱りん吹錬における前記酸素の全吹込み量の２０％以下とする。
（２）上記（１）に記載の溶銑の脱りん方法では、前記第二脱りん剤の投入終了時期と、前記酸素の吹込み終了時期との間に吹き込まれる酸素の量を、前記脱りん吹錬における前記酸素の全吹込み量の１０％以下としてもよい。
（３）上記（１）又は（２）に記載の溶銑の脱りん方法では、前記溶銑の脱りん方法が、前記溶銑に前記第一脱りん剤を投入する前に、前記溶銑の初期成分におけるＳｉ含有量を測定する工程をさらに備え、前記第一脱りん剤のＣａＯ等量と、前記溶銑の前記初期成分における前記Ｓｉ含有量のＳｉＯ２等量との比を０．８０〜１．２０としてもよい。
（４）上記（１）〜（３）のいずれか一項に記載の溶銑の脱りん方法では、前記第二脱りん剤の投入量を、前記溶銑を前記脱りん精錬する工程の終了時のスラグの装入塩基度が１．３〜４．０となるように制御してもよい。
（５）上記（１）〜（４）のいずれか一項に記載の溶銑の脱りん方法では、前記第一脱りん剤及び前記第二脱りん剤の一方又は両方を、生石灰、石灰石、カルシウムフェライト、ドロマイト系石灰、並びに転炉スラグ又は二次精錬スラグであってＣａＯを含有するものから選択される一種以上を含むものであって、ＣａＯ、ＣａＣＯ３、及びＣａＦ２のＣａＯ等量での合計含有量が３０〜１００質量％であるものとしてもよい。
（６）上記（１）〜（５）のいずれか一項に記載の溶銑の脱りん方法では、前記第一脱りん剤を、塊状の脱りん剤としてもよい。
（７）上記（１）〜（６）のいずれか一項に記載の溶銑の脱りん方法では、前記第二脱りん剤を、粉状の脱りん剤としてもよい。
（８）上記（７）に記載の溶銑の脱りん方法では、前記第二脱りん剤を、Ａｒ、Ｎ２、ＣＯ２、及びＯ２からなる群から選択される一種以上であるキャリアガスを用いて前記溶銑に吹き込んでもよい。
【発明の効果】
【００１０】
本発明の脱りん方法によれば、脱りん吹錬時の溶銑の脱りん効率に優れるので、例えばこれに続く脱炭吹錬におけるスラグ量の抑制などが可能となる。さらに本発明の脱りん方法によれば、脱りん吹錬時の脱炭反応を抑制できるので、続く脱炭精錬における昇熱材投入量の削減が可能となる。
【図面の簡単な説明】
【００１１】
【図１】第二脱りん剤の投入箇所の一例を示す図である。
【図２】水準１〜４における実績Ｌｐの平均値（平均実績Ｌｐ）を示すグラフである。
【図３】横軸を最低到達塩基度とし、縦軸を実績Ｌｐとした、実施例及び比較例の散布図である。
【図４】横軸を装入塩基度とし、縦軸を実績Ｌｐとした、実施例及び比較例の散布図である。
【図５】水準１〜４における脱りん吹錬中の脱炭量を示すグラフである。
【発明を実施するための形態】
【００１２】
本発明者らは、スラグ量を増大させることなく脱りん精錬の脱りん能力を向上させること（即ち、脱りん精錬の脱りん効率を高めること）について検討を重ねた。そして本発明者らは、脱りん精錬における脱りん吹錬（脱りんのために酸素を溶銑に吹き込むこと）の際に脱りん剤を投入し、且つ、その投入を脱りん吹錬の末期まで継続することで、脱りん吹錬後の溶銑に残存するりん量を減少させられることを知見した。
【００１３】
脱りん剤とは、ＣａＯ（又はＣａＣＯ３等）を主成分とする化合物である。脱りん剤中に含まれるＣａＣＯ３は、溶銑の熱によって短時間のうちに分解されてＣａＯ及びＣＯ２となる。脱りん剤の一例として、生石灰、石灰石、及びドロマイト系材料等の副材、転炉スラグ及び二次精錬スラグ等であってＣａＯを含有するもの、並びにそれらの混合物等がある。脱りん剤に含まれるＣａによって、脱りん吹錬中に以下の化学反応が生じる。
２［Ｐ］＋５（ＦｅＯ）→（Ｐ２Ｏ５）＋５［Ｆｅ］：式Ａ
（Ｐ２Ｏ５）＋３（ＣａＯ）→（３ＣａＯ・Ｐ２Ｏ５）：式Ｂ
式Ａ及びＢに記載された、角括弧で囲まれた化学式は溶銑中の成分の化学式であり、丸括弧で囲まれた化学式はスラグ中に溶融した成分の化学式である。脱りん吹錬においては、まず式Ａに示されるように、［Ｐ］、即ち溶銑中のＰが、（ＦｅＯ）、即ちスラグ中のＦｅＯによって酸化されてＰ２Ｏ５となる。次に式Ｂに示されるように、このＰ２Ｏ５が（ＣａＯ）、即ちスラグ中の溶融ＣａＯに固定されて、安定化された化合物である（３ＣａＯ・Ｐ２Ｏ５）が生成される。
【００１４】
式Ａ及び式Ｂに示されるように、（ＣａＯ）が脱りんのために非常に重要である。従って従来技術によれば、脱りん吹錬における上述の式Ｂの反応を促進させるために、（ＣａＯ）の供給源である脱りん剤は脱りん吹錬の初期段階及び中期段階で溶銑に投入されるべきであると考えられてきた。また、脱りん剤を脱りん吹錬末期に溶銑に投入したとしても、その効果は極めて限定的なものであると考えられてきた。脱りん吹錬の末期まで脱りん剤の投入を継続すべきであるという本発明者らの知見は、従来技術と全く相違するものであった。
【００１５】
脱りん吹錬の末期における脱りん剤の投入が溶銑の脱りんに貢献する理由は、以下の通りであると推定された。式Ａに示されるように、溶銑中のＰをＰ２Ｏ５に変化させるためには、スラグ中のＦｅＯが必要とされる。しかしスラグ中のＦｅＯの量は、脱りん吹錬末期に生じる脱炭反応によって減少すると考えられる。即ち、脱りん吹錬末期には、下記式Ｃに示される脱炭反応によるＦｅＯ量の減少により、式Ａの反応の進行が抑制されると考えられる。
（ＦｅＯ）＋［Ｃ］→［Ｆｅ］＋ＣＯ↑：式Ｃ
式Ｃに記載された「ＣＯ↑」とは、ガスとなって溶銑及びスラグから放出されるＣＯである。
【００１６】
一方、脱りん吹錬末期にＣａＯが溶銑に投入された場合、以下の式Ｄによって示される、ＣａＯ及びＦｅＯの複合体（ＣａＯ−ＦｅＯ）が生成する反応が生じると考えられる。
（ＣａＯ）＋［Ｆｅ］＋１／２Ｏ２→（ＣａＯ−ＦｅＯ）：式Ｄ
このＣａＯ−ＦｅＯが、式Ａにおける（ＦｅＯ）として働き、式Ａの反応を促進するものと考えられる。即ち、脱りん吹錬末期に溶銑に投入されるＣａＯは、脱りん吹錬中に不足するスラグ中のＦｅＯを補充することにより、脱りんに寄与していると考えられる。
【００１７】
また、脱りん吹錬末期までＣａＯが溶銑に投入された場合、上記式Ｄの反応が促進されることに加え、以下の式Ｅの反応が抑制されると考えられる。
［Ｃ］＋１／２Ｏ２→ＣＯ↑：式Ｅ
式Ｅの反応が抑制されることは、脱りん吹錬における脱炭が抑制されることを意味する。脱りん吹錬における脱炭が抑制され、脱りん吹錬後の溶銑にＣが多く残されると、このＣが続く脱炭吹錬において熱源として働くので、脱炭吹錬における昇熱材投入量の削減が可能となる。脱りん吹錬の末期まで脱りん剤を投入することは、このような観点からも顕著な効果を奏すると考えられる。
【００１８】
以上述べた技術思想に基づく本実施形態に係る溶銑の脱りん方法は、溶銑に第一脱りん剤を投入する工程と、溶銑に酸素を吹き込むことにより溶銑を脱りん吹錬する工程と、を備え、脱りん吹錬する工程において、さらに第二脱りん剤が溶銑に投入され、第二脱りん剤の投入終了時期と、酸素の吹込み終了時期との間に吹き込まれる酸素の量が、脱りん吹錬における酸素の全吹込み量の２０％以下とされる。以下に、本実施形態に係る溶銑の脱りん方法について詳細に述べる。
【００１９】
本実施形態に係る溶銑の脱りん方法では、まず、溶銑に第一脱りん剤を投入する。第一脱りん剤は、溶銑の表面にカバースラグを形成し、スピッティングを抑制することなどを目的として投入される。第一脱りん剤の形態及び投入量は特に限定されず、溶銑の成分、及び鋼材成分の目標値等に応じて適宜設定することができる。投入ロスを防止する観点から、第一脱りん剤の形態は塊状であることが好ましい。
【００２０】
また、第一脱りん剤の投入量は、第一脱りん剤のＣａＯ等量と溶銑の初期成分におけるＳｉ含有量のＳｉ等量との比（即ち、第一脱りん剤のＣａＯ等量／溶銑の初期成分のＳｉ含有量のＳｉＯ２等量）が０．８０〜１．２０になるように制御されることが好ましい。脱りん剤のＣａＯ等量とは、脱りん剤中のＣａが全てＣａＯを形成していると仮定した場合の、脱りん剤のＣａＯ含有量である。溶銑の初期成分におけるＳｉ含有量のＳｉＯ２等量とは、溶銑のＳｉが全てＳｉＯ２になったと仮定した場合のＳｉＯ２量である。上述の条件を満たして第一脱りん剤を投入した場合、脱りん吹錬の進行によって溶銑中のＳｉが実質的に全てＳｉＯ２となった時点でのスラグの塩基度がおおむね０．８０〜１．２０となる。
【００２１】
第一脱りん剤のＣａＯ等量と溶銑の初期成分におけるＳｉ含有量のＳｉＯ２等量との比を０．８０以上とすることにより、脱りんを高い水準で実施することができる。これは、スラグ中に溶融ＣａＯを十分に供給し、スラグの脱りん能を向上させられるからであると考えられる。一方、第一脱りん剤のＣａＯ等量と溶銑の初期成分におけるＳｉ含有量のＳｉＯ２等量との比を１．２０以下とすることにより、ＣａＯの滓化率を高く保ち、脱りん効率を一層高く保つことができる。第一脱りん剤のＣａＯ等量と溶銑の初期成分におけるＳｉ含有量のＳｉＯ２等量との比は、さらに好ましくは０．８５以上、又は０．９０以上である。第一脱りん剤のＣａＯ等量と溶銑の初期成分におけるＳｉ含有量のＳｉＯ２等量との比は、さらに好ましくは１．１５以下、又は１．１０以下である。
【００２２】
上述のように第一脱りん剤の投入量を制御するために、本実施形態に係る溶銑の脱りん方法では、第一脱りん剤の投入の前に溶銑の初期成分のＳｉ含有量を測定してもよい。また、後述する脱りん吹錬終了時のスラグの塩基度の推定のために、溶銑の初期成分におけるＳｉ以外の元素の含有量を合わせて測定してもよい。なお、溶銑の初期成分とは、脱りん吹錬前の溶銑の成分を意味する。溶銑のＳｉ含有量等の測定は、溶銑を炉に装入してから実施しても、その前に実施してもよい。また、溶銑が凝固した状態にある際（即ち銑鉄の形態である際）に上述の測定を実施することも当然妨げられない。
【００２３】
なお、脱りん吹錬の開始前に溶銑に別途Ｓｉを添加する場合、及び第一脱りん剤にＳｉが含まれる場合等、スラグのＳｉＯ２源が溶銑に限られない場合、溶銑以外に由来するＳｉも第一脱りん剤の投入量の決定する際に考慮されるべきである。例えば、脱りん剤使用量の削減のために、脱りん精錬によって生じるスラグを別の脱りん精錬においてリサイクル使用する場合、溶銑以外に由来するＳｉＯ２源が生じることとなる。この場合、溶銑以外に由来するＳｉも「溶銑の初期成分におけるＳｉ含有量のＳｉＯ２等量」に含めればよい。即ち、脱りん吹錬におけるＳｉ酸化反応の終了時におけるスラグの、装入量に基づく塩基度の推定値が０．８０〜１．２０になるように、第一脱りん剤及びその他の添加物の装入量が制御されればよい。
【００２４】
次に、溶銑を脱りん吹錬する。脱りん吹錬は、溶銑への酸素の吹込みによって実施される。この脱りん吹錬において、第二脱りん剤が溶銑に投入される。この脱りん吹錬において、第二脱りん剤の投入開始のタイミングは特に限定されず、操業状況に鑑みて適宜設定することができる。一方、脱りん吹錬において、第二脱りん剤の投入終了時期が、第二脱りん剤の投入終了時期と酸素の吹込み終了時期との間に吹き込まれる酸素の量が、脱りん吹錬における酸素の全吹込み量の２０％以下となるように制御される。なお、通常の高炉法によって得られる銑鉄に適用される脱りん吹錬において、吹き込まれる酸素の総量は約１２Ｎｍ３／ｔとされることが通常である。例えばこのような操業条件においては、約９．６Ｎｍ３／ｔの酸素を吹込み終えるまで、第二脱りん剤の投入を中止してはならない。
【００２５】
第二脱りん剤の投入終了時期が早く、第二脱りん剤の投入終了時期と酸素の吹込み終了時期との間に吹き込まれる酸素の量が、脱りん吹錬における酸素の全吹込み量の２０％超となった場合、溶銑の脱りん量を向上させることができない。これは、脱りん吹錬の末期に生じる脱炭反応によるスラグ中のＦｅＯ量の減少を、第二脱りん剤の投入によって補うことができないからであると推定される。一方、第二脱りん剤の投入終了時期は遅ければ遅いほど好ましいと考えられる。従って、第二脱りん剤の投入終了時期と酸素の吹込み終了時期との間に吹き込まれる酸素の量を、脱りん吹錬における酸素の全吹込み量の１０％以下と規定してもよい。また、第二脱りん剤の投入終了時期と脱りん吹錬の終了時期とを一致させてもよい。即ち、第二脱りん剤の投入終了時期と酸素の吹込み終了時期との間に吹き込まれる酸素の量が０Ｎｍ３／ｔであってもよい。
【００２６】
なお、第二脱りん剤の投入速度は一定であってもよく、第二脱りん剤の投入終了に至るまでに第二脱りん剤の投入速度を徐々に減少させてもよい。ただし第二脱りん剤の投入速度を徐々に減少させる場合、第二脱りん剤の投入速度が０となった時点を第二脱りん剤の投入終了時期とみなすことは、脱りん吹錬の末期における第二脱りん剤の投入量の不足を招くこととなりかねず、好ましくない。第二脱りん剤の投入速度を徐々に減少させる場合、脱りん吹錬における第二脱りん剤の平均投入速度（第二脱りん剤の投入量を、第二脱りん剤の投入時間で割った値）の９０％まで第二脱りん剤の投入速度が減少した時点を、第二脱りん剤の投入終了時期とみなすことがよい。
【００２７】
第二脱りん剤の形態及び投入量は特に限定されず、溶銑の成分、及び鋼材成分の目標値等に応じて適宜設定することができる。第二脱りん剤の形態は、その滓化率を向上させるために粉状とすることが好ましい。この場合、粉状の第二脱りん剤はキャリアガスを用いて溶銑に吹き込まれることが好ましい。なお、滓化率とは、脱りん後塩基度（脱りん吹錬終了後に採取されたスラグの塩基度を測定して得られた値）を、装入塩基度（溶銑及び添加物のＳｉが全てＳｉＯ２になり、投入された脱りん剤のＣａが全て溶融ＣａＯになったと仮定した場合のスラグの塩基度）で割った値として定義される値である。即ち、本実施形態において「装入塩基度」とは、投入された材料の成分から得られる計算値である。一方「実装入塩基度」とは、スラグの成分を測定して得られる値、即ち実績値である。滓化率は、脱りん剤中のＣａＯ及び／又はＣａＣＯ３の溶融の度合い（即ち、滓化の度合い）を示す指標である。スラグの塩基度とは、スラグ中の溶融ＣａＯ量と溶融ＳｉＯ２量との比であり、下記式Ｆによって算出される。
スラグの塩基度＝スラグ中の溶融ＣａＯ量／スラグ中の溶融ＳｉＯ２量：式Ｆ
【００２８】
第二脱りん剤の投入量は、溶銑を脱りん精錬する工程の終了時のスラグの装入塩基度が１．３〜４．０となるように制御されることが好ましい。脱りん精錬する工程の終了時のスラグの装入塩基度が１．３以上となるように第二脱りん剤の投入量を制御した場合、スラグの脱りん能を一層向上させ、溶銑の脱りんを高い水準で実施することができる。脱りん精錬する工程の終了時のスラグの装入塩基度が１．５以上、２．０以上、２．４以上、又は２．５以上となるように第二脱りん剤の投入量が制御されてもよい。一方、脱りん精錬する工程の終了時のスラグの装入塩基度が４．０以下となるように第二脱りん剤の投入量を制御した場合、スラグ量の増大を抑制し、脱りん効率を一層高く保ち、脱りん工程の環境負荷を一層低減することができる。脱りん精錬する工程の終了時のスラグの装入塩基度が３．５以下、３．４以下、３．０以下、又は２．８以下となるように第二脱りん剤の投入量が制御されてもよい。なお、溶銑を脱りん精錬する工程の終了時のスラグの装入塩基度が１．３〜４．０となる第二脱りん剤の投入量は、通常の方法により、溶銑の初期成分、第二脱りん剤の成分、第一脱りん剤等の添加物の成分及び投入量、及び溶銑への酸素の吹込み量等から推定することができる。
【００２９】
第一脱りん剤及び第二脱りん剤の種類は、スラグの塩基度を上述のように制御できる限り、特に限定されない。例えば生石灰、石灰石、カルシウムフェライト、ドロマイト系石灰、並びに転炉スラグ又は二次精錬スラグであってＣａＯを含有するものから選択される一種以上を含むものであって、ＣａＯ、ＣａＣＯ３、及びＣａＦ２のＣａＯ等量での合計含有量が３０〜１００質量％であるものを、第一脱りん剤及び第二脱りん剤の一方又は両方として使用可能である。
【００３０】
上述の要件が満たされる限り、本実施形態に係る溶銑の脱りん方法は追加の工程を備えてもよい。例えば、脱りん後の溶銑をさらに脱炭精錬に供しても良く、この脱炭精錬は脱りん精錬を実施した炉において連続的に実施しても、脱りん精錬を実施した炉とは別の炉で実施してもよい。
【００３１】
また、本実施形態に係る溶銑の脱りん方法を実施するための装置も特に限定されない。本発明者らが知見したところでは、例えば図１に例示される、キャリアガスを用いて粉状の第二脱りん剤５を吹き込むためのランスを有する上底吹き転炉１が、本実施形態に係る溶銑の脱りん方法を実施するために好ましい。上底吹き転炉１を用いて溶銑の脱りん精錬を行う場合、第二脱りん剤５は、溶銑に上吹き酸素６を吹き込むランス４の直下及びその近傍に投入することが好ましい。ランス４の直下及びその近傍は、溶銑中のＳｉ及びＣ等の酸化熱によって非常に高温になっている領域、即ち火点７である。この領域に第二脱りん剤５を投入することにより、第二脱りん剤５を一層効率的に溶融させることができる。なお、図１においては上吹き酸素６を吹き込むランス４を用いて第二脱りん剤５を吹き込む実施形態が図示されているが、第二脱りん剤５を吹き込むための別のランスを上底吹き転炉１に設けてもよい。また、上底吹き転炉を用い、且つ同一の転炉で脱りん精錬、スラグ除去、及び脱炭精錬を行う転炉精錬により、全体の精錬時間を短縮し、脱りん剤の使用量を一層低減し、さらに精錬での熱ロスを低減することが可能となる。一方、脱りん精錬、及び脱炭精錬それぞれを専用の炉で実施することにより、精錬効率を一層高めることもできる。
【００３２】
粉状の第二脱りん剤を溶銑に吹き込む際に用いられるキャリアガスの種類も特に限定されず、例えばＡｒ、Ｎ２、ＣＯ２、及びＯ２からなる群から選択される一種以上のガスを、キャリアガスとして使用可能である。費用、及び設備の安定性等を考慮すると、Ｎ２ガスを用いた第二脱りん剤の吹込みが好ましいと考えられる。脱りん吹錬の段階の溶銑では、溶銑のＮ取り込みを妨げる働きを有するＣの含有量が高いので、Ｎ２を用いた第二脱りん剤の吹込みを溶銑に行ったとしても、溶銑中に取り込まれるＮの量は無視できる程度に小さいと考えられる。
【実施例】
【００３３】
以下の条件での脱りん精錬を実施した。
・第一脱りん剤の形態：塊状（生石灰および石灰石から１種以上を選択）
・第一脱りん剤のＣａＯ等量と、溶銑の初期成分におけるＳｉ含有量のＳｉＯ２等量との比：０．９〜２．４
・第二脱りん剤の形態：粉状（生石灰）
・キャリアガス種類：Ｎ２
・第二脱りん剤の吹込み開始時点：溶銑のＳｉ含有量を脱りん吹錬によって０．１０質量％以下にした時点の後、且つ、前記時点以降の前記溶銑への前記酸素の吹込み量を３．０Ｎｍ３／ｔとする前
・第二脱りん剤の吹込み終了時点：以下の３水準
（水準１）粉体吹込終了時送酸割合が７０％未満
（水準２）粉体吹込終了時送酸割合が７０〜７９％
（水準３）粉体吹込終了時送酸割合が８０〜８９％
（水準４）粉体吹込終了時送酸割合が９０〜１００％
・脱りん吹錬終了時のスラグの装入塩基度：全水準において２．４〜３．４の範囲内
なお「粉体吹込開始時送酸割合」とは、第二脱りん剤の粉体の吹込みを開始した時点までに脱りん吹錬のために溶銑中に吹き込まれた酸素の量が、脱りん吹錬の完了時までに脱りん吹錬のために溶銑中に吹き込まれた全酸素量に占める割合を示す。「粉体吹込終了時送酸割合」とは、第二脱りん剤の粉体の吹込みを終了した時点までに脱りんのために溶銑中に吹き込まれた酸素の量が、脱りん吹錬の完了時までに脱りん吹錬のために溶銑中に吹き込まれた全酸素量に占める割合を示す。例えば「（水準３）粉体吹込終了時送酸割合が８０〜８９％」においては、脱りん吹錬において、第二脱りん剤の投入終了時期が、第二脱りん剤の投入終了時期と酸素の吹込み終了時期との間に吹き込まれる酸素の量が、脱りん吹錬における酸素の全吹込み量の１１％〜２０％となるように制御された。
【００３４】
各水準における効果測定は、りん分配量Ｌｐの実績値（実績Ｌｐ）を用いて行った。実績Ｌｐとは、スラグ中の単位質量％でのりん濃度（％Ｐ）の測定値と溶銑中の単位質量％でのりん濃度［％Ｐ］の測定値との比の常用対数、即ち以下の式Ｇで表される値である。実績Ｌｐが大きい場合、スラグに分配されたりんの量が多いので、高効率で脱りんが達成されていることになる。
Ｌｐ＝ｌｏｇ１０｛（％Ｐ）／［％Ｐ］｝：式Ｇ
【００３５】
実験結果を図２〜図４に示す。図２は、水準１〜水準４における実績Ｌｐの平均値（平均実績Ｌｐ）を示すグラフである。水準１（粉体吹込終了時送酸割合が７０％未満）及び水準２（粉体吹込終了時送酸割合が７０〜７９％）と、水準３（粉体吹込終了時送酸割合が８０〜８９％）及び水準４（粉体吹込終了時送酸割合が９０〜１００％）とを比較すると、脱りん精錬後の実績Ｌｐが、第二脱りん剤の投入を脱りん吹錬の末期まで実施することによって顕著に高められていることがわかる。
【００３６】
図３は、横軸を最低到達塩基度とし、縦軸を実績Ｌｐとした、上記実験結果の散布図である。最低到達塩基度とは、第一脱りん剤のＣａＯ等量と、溶銑の初期成分におけるＳｉ含有量のＳｉＯ２等量との比である。最低到達塩基度にかかわらず、水準３及び水準４における実績Ｌｐが、その他水準における実績Ｌｐを上回っていることが確認された。
【００３７】
図４は、横軸を装入塩基度とし、縦軸を実績Ｌｐとした、上記実験結果の散布図である。図４における装入塩基度とは、溶銑を脱りん精錬する工程の終了時のスラグの装入塩基度（溶銑及び添加物のＳｉが全てＳｉＯ２になり、投入された脱りん剤のＣａが全て溶融ＣａＯになったと仮定した場合のスラグの塩基度）である。装入塩基度にかかわらず、水準３及び水準４における実績Ｌｐが、その他水準における実績Ｌｐを上回っていることが確認された。
【００３８】
図５は、水準１〜水準４における脱りん吹錬中の脱炭量を示すグラフである。図５における「脱りん吹錬中の脱炭量」は、脱りん吹錬前の溶銑中［Ｃ］濃度の測定値と脱りん吹錬後の溶銑中［Ｃ］濃度の測定値との差を、水準２の数値を用いて規格化（正規化）した値である。この定義から、水準２（粉体吹込終了時送酸割合が７０〜７９％）の脱りん吹錬中の脱炭量は１．００となっている。一方、水準３（粉体吹込終了時送酸割合が８０〜８９％）及び水準４（粉体吹込終了時送酸割合が９０〜１００％）においては、脱りん吹錬中の脱炭量が約５％削減された。この場合、脱炭吹錬において昇熱材投入量を減少させることが可能となる。
【産業上の利用可能性】
【００３９】
本発明に係る溶銑の脱りん方法は、溶銑の脱りん効率に優れる。従って本発明に係る溶銑の脱りん方法は、スラグ量を増大させることなく十分に溶銑を脱りんすることができるので、Ｐ量が低い高品位の鋼材を低い環境負荷で製造することができる。さらに本発明の脱りん方法によれば、脱りん吹錬時の脱炭反応を抑制できるので、続く脱炭精錬における昇熱材投入量の削減が可能となる。以上述べた理由により、本発明は極めて高い産業上の利用可能性を有する。
【符号の説明】
【００４０】
１  転炉
２  溶銑
３  スラグ
４  ランス
５  第二脱りん剤
６  上吹き酸素
７  火点
【図１】
2019218609.tif 000003
【図２】
2019218609.tif 000004
【図３】
2019218609.tif 000005
【図４】
2019218609.tif 000006
【図５】
2019218609.tif 000007